(57)【要約】【課題】  軽度な劣化が認められた軽量気泡コンクリート水平部材に対し、多大な費用をかけることなく、短期間で、しかも建物内部の使用状態を妨げずに実施できる補修方法を提供する。【解決手段】  軽量気泡コンクリート水平部材の劣化表面から剥落する粉や欠片を除去した後、建築用仕上げ塗材を用いて、ＪＩＳ  Ａ６９０９  ７.２９に規定された２０℃における伸びが４０〜１２０％である塗装膜を施す。塗装膜のひび割れや剥がれを防止するうえで、塗装膜はＪＩＳ  Ａ６９０９  ７.９に規定された標準状態での付着強さが０.５Ｎ／ｍｍ２以上であることが望ましい。【選択図】      図１
2012241362.tif 000002
【特許請求の範囲】
【請求項１】
軽度な劣化が認められる軽量気泡コンクリート水平部材の補修方法であって、剥落する粉や欠片を除去した後、該水平部材の劣化表面に建築用仕上げ塗材を用いてＪＩＳ  Ａ６９０９  ７.２９に規定された２０℃における伸びが４０〜１２０％である塗装膜を形成することを特徴とする軽量気泡コンクリート水平部材の補修方法。
【請求項２】
前記塗装膜はＪＩＳ  Ａ６９０９  ７.９に規定された標準状態での付着強さが０.５Ｎ／ｍｍ２以上であることを特徴とする、請求項１に記載の軽量気泡コンクリート水平部材の補修方法。
【発明の詳細な説明】
【技術分野】
【０００１】
本発明は、建築物の屋根や天井または床を構成する水平部材として使用される軽量気泡コンクリート（ＡＬＣ）の補修方法、特に使用によって軽度な劣化が認められた軽量気泡コンクリート水平部材の補修方法に関する。
【背景技術】
【０００２】
軽量気泡コンクリートは、珪石等の珪酸質原料と、セメントや生石灰等の石灰質原料とを主原料として製造される。即ち、これら主原料の微粉末に水とアルミニウム粉末等の添加物を加えてスラリー状とし、補強鉄筋を配置した型枠内に供給して、アルミニウム粉末の反応により発泡し且つ石灰質原料の反応により半硬化させた後、所定寸法に切断成形し、オートクレーブによる高温高圧水蒸気養生を行って製造されている。
【０００３】
かかる軽量気泡コンクリートは、絶乾かさ比重が０.５程度であるように軽量であると共に、耐火性、断熱性、施工性に優れているため、そのパネルは建築材料として広く使用されている。例えば、軽量気泡コンクリートパネルは一般的に間仕切りや壁材として使用されるほか、水平部材として用いる場合には、普通コンクリートと比べると強度が低いため、載荷荷重の小さい屋根や天井あるいはスパンの短い床などに用いられている。
【０００４】
建築材料として使用された軽量気泡コンクリートは、永年継続的に使用することによって劣化が生じる。軽量気泡コンクリートが劣化するということは、ひび割れが発生したり、強度が低下したりすることであり、特に水平部材の場合には撓みの増大、あるいは欠片や粉の落下が初期に確認されることが多い。尚、軽量気泡コンクリートの劣化要因は、外的な要因と内的な要因とに大別される。外的な要因とは、地震や火災、躯体の変形、風圧または荷重による疲労などである。一方、内的な要因としては、炭酸化、乾燥収縮と湿潤膨張の繰返し、凍害や塩害による補強鉄筋の錆などが挙げられる。
【０００５】
水平部材である建築物の屋根や天井及び床は、重量物や人が乗るため、その安全性が確保されなければならない。従って、軽量気泡コンクリート水平部材では、劣化状況を判断し、それに応じて補修や改修を行わなければならない。劣化状況のレベルの内、例えば、撓みが大きくなって軽量気泡コンクリート水平部材の上に乗ることができなくなる程度まで劣化状況がひどい場合には、水平部材の下から別の鉄鋼部材によって補強するか、水平部材自体の取替えを行うことが広く行われている。
【０００６】
実際には、軽量気泡コンクリート水平部材の劣化が最初に発見されるのは、欠片や粉の落下による場合が特に多い。従って、劣化レベルの内、水平部材にひび割れが出始め、欠片や粉の落下が見られる程度の軽度の劣化状況が、最も補修工事が必要な時期となる。即ち、水平部材にひび割れが出始めたり、欠片や粉が落下したりしている程度の劣化状況に対する補修方法が最も望まれている。また、その補修方法としては、多大な費用をかけずに短期間で実施でき、しかも建物内部の使用状態を妨げずに実施できる方法が望ましい。
【０００７】
劣化したＡＬＣ構造体の補修方法として、例えば特許文献１には、劣化した構造体から脆弱部を取り去った後、その部分にプライマーを塗布し、次に軽量モルタルを塗布し、更にポリマーセメント系表面被覆材を塗布する方法などがある。また、ＡＬＣ外壁に対する補修方法に関しては、非特許文献１に補修方法の指針（案）が提示されている。しかしながら、上記の方法は、いずれも劣化が進行した状況での補修に関する方法であり、初期の軽度な劣化が認められた軽量気泡コンクリート水平部材の補修については適切な方法は示されていない。
【先行技術文献】
【特許文献】
【０００８】
【特許文献１】特開２００８−０８７９７９号公報
【非特許文献】
【０００９】
【非特許文献１】ＡＬＣ外壁補修方法研究委員会編，「ＡＬＣ外壁補修方法指針（案）・同解説」，日本建築学会，２０００年
【発明の概要】
【発明が解決しようとする課題】
【００１０】
本発明は、上記した従来の事情に鑑み、初期の軽度な劣化が認められた軽量気泡コンクリート水平部材に対して、多大な費用をかけることなく、短期間で、しかも建物内部の使用状態を妨げずに実施できる補修方法を提供することを目的とする。
【課題を解決するための手段】
【００１１】
上記目的を達成するため、本発明が提供する軽量気泡コンクリート水平部材の補修方法は、軽度な劣化が認められる軽量気泡コンクリート水平部材の補修方法であって、剥落する粉や欠片を除去した後、該水平部材の劣化表面に建築用仕上げ塗材を用いてＪＩＳ  Ａ６９０９  ７.２９に規定された２０℃における伸びが４０〜１２０％である塗装膜を形成することを特徴とする。
【発明の効果】
【００１２】
本発明によれば、軽度な劣化が認められる軽量気泡コンクリート水平部材に対し、多大な費用をかけずに短期間で、しかも建物内部の使用状態を妨げずることなく、表面塗装によって簡単に補修することができる。また、補修された軽量気泡コンクリート水平部材について、欠片や粉の落下を防ぐことができ、建物を快適に供用することができる。
【図面の簡単な説明】
【００１３】
【図１】本発明方法により補修した軽量気泡コンクリート水平部材の仕上がり状態を模式的に示す断面図である。
【図２】伸びが小さい塗装膜で補修した軽量気泡コンクリート水平部材の仕上がり状態を模式的に示す概略の断面図である。
【図３】伸びが大きい塗装膜で補修した軽量気泡コンクリート水平部材の仕上がり状態を模式的に示す概略の断面図である。
【発明を実施するための形態】
【００１４】
本発明の軽量気泡コンクリート水平部材の補修方法は、軽量気泡コンクリート水平部材にひび割れが出始めるか、又は欠片や粉が落下している程度の軽度な劣化状況に対する補修を対象とするものである。その補修方法としては、多大な費用をかけずに短期間で、建物内部の使用状態を妨げずに実施でき、しかも軽度な劣化に対しては欠片や粉の落下を防止することが重要であることから、塗装が最も適していると判断した。
【００１５】
本発明の補修方法に使用する塗装種類としては、ひび割れや欠落の発生した水平部材表面に付着した塗装膜が水平部材の撓みに追随できることが重要であることから、数多くの種類がある塗装の中でも伸びに着目して塗装種類を選定した。即ち、本発明では、建築用仕上げ塗材を用いて、ＪＩＳ  Ａ６９０９  ７.２９に規定された２０℃における伸びが４０〜１２０％である塗装膜を形成することが重要である。
【００１６】
塗装膜の伸びがＪＩＳ  Ａ６９０９  ７.２９に規定された２０℃における伸びが４０％未満では、補修後に塗装膜が水平部材の撓みに追随することが難しく、ひび割れや剥がれなどが発生しやすい。しかも、塗装膜が薄くなり塗装膜の連続性が損なわれたり、水平部材表面に施されるタイル仕上げ、ゆず肌仕上げ、さざなみ仕上げ、凹凸仕上げなどの各種仕上げ模様（テクスチャー）を再生することが難しくなったりする。逆に伸びが１２０％を超えると、水平部材の撓みに対する追随性は優れるが、水平部材の下面から塗装膜がツララ状の凸部が発生するため好ましくない。
【００１７】
更に、本発明における塗装膜は、ＪＩＳ  Ａ６９０９  ７.９に規定された標準状態での付着強さが０.５Ｎ／ｍｍ２以上であることが好ましい。上記付着強さが０.５Ｎ／ｍｍ２未満では、軽量気泡コンクリート水平部材の引張強度よりも低く、塗装膜が水平部材から剥離しやすくなるため好ましくない。
【００１８】
このような特性を有する塗装膜は、軽量気泡コンクリート用のエポキシ系やリシン系の可撓性外装塗装材を用いて形成することができる。かかる塗装材の具体例としては、例えば、神東塗料（株）製のリフレエース（商品名）などを好適に使用することができる。尚、水平部材への塗装方法は、特に限定されるものではなく、ローラーなどを用いた軽量気泡コンクリートへの通常の塗装方法であってよい。
【００１９】
本発明による軽量気泡コンクリート水平部材の具体的な補修方法は、例えば以下の手順によることが望ましい。まず、粉や塗装材が落下しやすい水平部材の周辺や室内などを汚れ防止のため養生する。次に、欠片が落ちた箇所など大きな脱落部分を軽量気泡コンクリート用モルタルなどで穴埋めし、水平部材の表面と段差のないように予め修復しておく。また、水平部材表面の汚れや粉など、塗装材の付着を阻害するものをハケやブラシなどにより取り除く。
【００２０】
その後、必要に応じてシーラーを塗布した後、ローラーなどを用いた方法により建築用仕上げ塗材を水平部材表面に塗装する。例えば、塗装の仕様に応じて、３層構造（下塗り／主材／トップコート）あるいは２層構造（下塗り兼主材／トップコート）の塗装を行う。これらの塗装工事は、養生から後片付けまで含めて、通常の建物の場合には２〜３日、長くとも５日以内で完了することができる。
【実施例】
【００２１】
実際に使用されて軽度な劣化が進行した軽量気泡コンクリート（ＡＬＣ）水平部材の下側表面に対し、下記表１に示す７種類の異なる建築用仕上げ塗材をローラーにより塗装を施した。下記表１に示す各塗材の塗装膜の伸びはＪＩＳ  Ａ６９０９  ７.２９に規定された試験方法により２０℃で測定し、付着強さはＪＩＳ  Ａ６９０９  ７.９に規定された試験方法により標準状態で測定した。尚、上記伸びと付着強さについては、実際の塗装において測定された塗布量と同じ条件にてサンプルを作製して試験を実施した。
【００２２】
上記７種類の異なる建築用仕上げ塗材を塗装した補修後の各ＡＬＣ水平部材について、その施工性として塗布量を確認すると共に、塗装膜の連続性、変形追従性、及び仕上がり状態を評価し、その結果を下記表１に併せて示した。
【００２３】
即ち、塗装膜の連続性は、欠片や粉の落下を防止する指標となるものであり、上記のごとく形成した塗装膜について空隙（塗装膜の一部が局所的に途切れている状態）やひび割れの有無を目視により確認し、ＡＬＣ水平部材下面に塗装膜が連続して形成されている状態を○とし、それ以外を×と判定した。
【００２４】
また、塗装膜の変形追従性については、補修後のＡＬＣ水平部材の塗装面（下側表面）を下にした状態でＪＩＳ  Ａ５４１６に規定された曲げ試験を実施し、撓み率１／２００まで変形させた時点での塗装膜のひび割れ及び剥離の有無を調べ、ひび割れ及び剥離がないものを○とし、ひび割れ及び剥離のいずれかが生じたものを×と判定した。
【００２５】
塗装膜の仕上がり状態については、ＡＬＣ水平部材の下側表面にタイル仕上げ模様となるように塗装膜を形成したとき、得られた塗装膜がタイル仕上げ模様に仕上がっている場合を○と判定し、塗装膜が薄すぎて模様が出来上がっていない場合や塗装膜の一部にツララ状の凸部が形成されている場合を×と判定した。
【００２６】
【表１】
2012241362.tif 000003
【００２７】
上記表１から分るように、塗装膜の伸びが４０〜１２０％でである本発明の試料１〜３では、評価項目は全て○であった。また、ＡＬＣ水平部材の仕上がり状態を示す図１から明らかなように、塗装膜２ａは水平部材１の下側表面にタイル仕上げ模様に仕上がっていた。従って、試料１〜３は水平部材の補修方法として適切であると総合的に判定できる。
【００２８】
試料４〜７は比較例であり、そのうち試料４は伸びが１０％と非常に小さい塗装膜であって、粘性が非常に低いため塗布量が極めて少なくなり、２ｍｍ程度のひび割れ及び５ｍｍ程度の窪みにおいて連続した塗装膜を形成することができなかった。また、仕上がり状態は、図２に示すように塗装膜２ｂが薄すぎるため、水平部材１の表面に存在する凹凸の様子が見える状態であった。変形追従性については、水平部材１の０.５ｍｍ程度の微細なひび割れ部分に塗装膜２ｂがかろうじて形成されたが、その塗装膜２ｂにはひび割れが生じていた。尚、図２においては、塗装断面の様子を分かりやすくするために、実際の大きさに対して水平部材１の下側表面部及び塗装膜２ｂの厚さを大きめに図示してある。
【００２９】
また、比較例の試料５は、塗装膜の伸びが２５％と小さく、粘性が比較的低いため、連続膜の形成はできたものの、塗布量が６５％と十分ではなく、下地である水平部材の様子が見える程度に塗装膜が薄かった。また、変形追従性については、塗装膜とＡＬＣ水平部材の間で剥がれが生じたが、これは付着強さが０.３Ｎ／ｍｍ２と低かったことが起因していると考えられる。
【００３０】
比較例である試料６及び７は、塗材の伸びが１５０％以上と非常に大きく、変形追従性は○と判定された。しかしながら、水平部材の下側表面に上向きでローラー塗布をするには粘度が高すぎるため、図３に示すように塗装膜２ｃにツララ状の凸部が形成されてしまったため、仕上がり状態は×と評価された。
【００３１】
以上の結果から分るように、使用により軽度の劣化が進行した軽量気泡コンクリート水平部材の下面に、２０℃における伸びが４０〜１２０％である塗装膜を施すことにより、連続性及び変形追従性に優れた塗装膜を形成することができるうえ、塗布量も適切で、塗装膜の仕上がり状態も良好である。更に、塗装膜の付着強さが０.５Ｎ／ｍｍ２以上であれば、塗装膜にひび割れや剥がれが発生することを防止できるため好ましいことも分かった。
【００３２】
従って、ＡＬＣ水平部材にひび割れが出始めたり、欠片や粉が落下したりしている程度の軽度の劣化状況に対する補修方法として、本発明による補修方法は多大な費用をかけずに短期間で、しかも建物内部の使用状態を妨げずに実施できるため、極めて有利である。
【符号の説明】
【００３３】
１      軽量気泡コンクリート水平部材
２ａ、２ｂ、２ｃ      塗装膜
【図１】
2012241362.tif 000004
【図２】
2012241362.tif 000005
【図３】
2012241362.tif 000006